(57)【特許請求の範囲】
【請求項１】
メタノールおよび／またはエタノールと、前記メタノールおよび／またはエタノールを含む仕込原料の重量を基準に１〜１０重量％の変性剤とを含むアルコール性仕込原料を脱硫する方法であって、
前記変性剤は少なくとも一つの炭化水素含有化合物と少なくとも一つの硫黄含有有機化合物からなり、
前記炭化水素含有化合物は天然ガス凝縮液、ガソリン、軽油、および、ナフサタイプの炭化水素留分よりなる群から選ばれ、
前記硫黄含有有機化合物はメチル、エチルまたはプロピルチオール、それらの異性体および置換誘導体；テトラヒドロチオフェン；４〜１０の炭素原子を有する直鎖状、分枝状または環状のチオール；チオフェンおよびそのモノまたはジメチル化誘導体またはベンゾチオフェンおよびそのモノ−またはジ−メチル化誘導体よりなる群から選ばれ、
前記方法は、酸化鉄または酸化亜鉛と、２０重量％超の亜鉛フェライトとを含む捕捉塊上に硫黄を捕捉することによって行われ、
前記方法は水素の存在下、２００〜４００℃の範囲の温度で操作され、
前記捕捉塊は下記の工程
・塩基の存在下に、６．１〜６．９の範囲のｐＨ、３０〜５０℃の範囲の温度において亜鉛（II）および鉄（III）の各前駆体塩の混合物を共沈させるための工程；
・得られた沈殿物をろ過するための工程；
・得られた固形物を、１２〜２４時間の範囲の期間にわたって、１２５〜１７５℃の範囲の温度で乾燥させるための工程；
・得られた乾燥物を、酸素の存在下に、６００〜７００℃の範囲の温度で、１〜３時間の範囲の期間にわたって焼成するための工程、
からなる方法で製造されたものである、
脱硫方法。
【請求項２】
操作圧力は、０．２〜３．５ＭＰａの範囲である、請求項１に記載の方法。
【請求項３】
操作圧力は、０．５〜３ＭＰａの範囲である、請求項１または２に記載の方法。
【請求項４】
処理されるべき仕込原料の毎時空間速度は、０．１〜１０ｈ−１の範囲である、請求項
１〜３のいずれか１つに記載の方法。
【請求項５】
水素／仕込原料の容積比は、５〜５００の範囲である、請求項１〜４のいずれか１つに
記載の方法。
【請求項６】
前記捕捉塊は、８０重量％超の亜鉛フェライトを含む、請求項１〜5のいずれか１つに記載の方法。
【請求項７】
前記捕捉塊は、９８重量％超の亜鉛フェライトを含む、請求項１〜6のいずれか１つに記載の方法。
【発明の詳細な説明】
【技術分野】
【０００１】
酸素含有化合物を含む仕込原料は、水蒸気改質、部分酸化または自己熱改質反応による水素の製造のための触媒と接触させられ得る。補足的な水性ガスシフト反応は、水素収率を大いに向上させることができる。しかしながら、仕込原料中の不純物、特に硫黄含有不純物の存在は有害である。それによって、このような反応において用いられる単数種または複数種の触媒が徐々に不活性化する結果になるからである。
【０００２】
アルコールリッチな仕込原料から水素を製造するために複数の方法が用いられている。挙げられ得る例は以下の通りである。
【０００３】
・部分酸化反応（partial oxidation reaction：ＰＯＸ）：これは、制御された量の空気により行われ、発熱性であり、エタノールが用いられる場合、その化学式は以下のように記述される：
【０００４】
【化１】
0005933667.tif 000002
【０００５】
・水蒸気改質反応：これは吸熱性であり、以下のように記述される：
【０００６】
【化２】
0005933667.tif 000003
【０００７】
・自己熱改質反応：これは、上記２つの反応を一緒に結び付け、一般的には断熱であると考えられ得、一方の反応の発熱性は、他方の吸熱性によってほぼ相殺される。
【０００８】
得られた合成ガスは、それ故に、主として一酸化炭素および水素からなる。それはまた、単に空気からの窒素および過剰の水蒸気のみならず、仕込原料中に当初から存在する硫黄含有化合物の分解に由来する硫黄含有化合物も含み得る。
【０００９】
補足的な水性ガスシフト（water gas shift：ＷＧＳ）反応は、合成ガスの一酸化炭素の酸化によって水素収率を大幅に向上させ得る。この反応は以下の通りである。
【００１０】
【化３】
0005933667.tif 000004
【００１１】
これらの化学反応は、気相において、頻繁には高温下、典型的には２００℃超で、頻繁には６００℃超で、触媒の存在下に行われ、この触媒は、しばしば、仕込原料中の硫黄含有化合物の存在に非常に敏感であり、このことは、その後にそれらが徐々に不活性化するという結果になり得る。
【００１２】
９９．９％超の純度を得るための最終的な水素の精製（例えば、水性ガスシフト反応後）は、ＰＳＡ（pressure swing adsorption）タイプの吸着法またはパラジウムベースの金属性の膜を用いて行われ得る。全ての場合において、硫黄含有不純物、特に硫化水素の存在は、これらの方法に有害である。
【００１３】
法律上の理由のために、アルコールリッチな仕込原料に変性剤が加えられ、そうした仕込原料は食品消費に不適にさせられる。変性剤の量は、一般的にはアルコールの量の１〜１０重量％の範囲、より頻繁には２〜５重量％の範囲である。
【００１４】
変性剤は、天然ガス凝縮液またはガソリン、軽油またはナフサタイプの炭化水素留分であり得る。炭化水素化合物に加えて、当該変性剤は、一般的に、軽質または中間チオール（mercaptan）タイプの硫黄含有化合物または芳香族性の硫黄含有化合物、例えば、チオフェン、ベンゾチオフェンまたはジベンゾチオフェンおよびそれらの置換誘導体を含む。仕込原料中の硫黄等価物は可変であるが、それは、一般的には、２０００ｐｐｍＳ未満、通常は５００ｐｐｍＳ未満、さらに１００ｐｐｍＳ、なお一層には５０ｐｐｍＳである。
【００１５】
仕込原料中の前記硫黄含有化合物の存在は、少量であったとしても、被毒に起因して徐々に不活性化することを受けて単数種または複数種の触媒の正しい機能に有害であることが判明し得る。さらに、ＰＳＡ（pressure swing adsorption）タイプの方法を用いるか、または、パラジウムベースの膜を用いるかのいずれかの、得られた水素の深度精製も、非常に問題があることが判明し得る。
【背景技術】
【００１６】
液体または気体の仕込原料を固体上で脱硫するための多くの方法が従来技術において記載された。
【００１７】
挙げられ得る例は、モレキュラーシーブ、一般的にはＮａＸタイプ（１３Ｘ）のものを用いて、圧力下に、典型的には、５０〜１００バールの範囲において、天然ガスを、特に軽質チオールの除去により脱硫し、高温、一般的には３００℃程度での熱再生工程を伴う方法である。特許文献１には、当該タイプの方法の例が記載されている。
【００１８】
特許文献２には、天然ガスからチオールを除去するためのモレキュラーシーブの使用であって、５個を超える炭素原子を含む炭化水素化合物に富むパージガスを用いて吸着されたチオールの置換の工程を特に含む再生方法を伴う、使用が特に記載されている。
【００１９】
特許文献３には、天然ガス等の炭化水素仕込原料を脱硫する方法であって、第１の固体を用いて水蒸気および触媒、例えばアルミナ、チタン、ジルコニアの存在下に硫黄含有ＣＯＳおよびＣＳ２タイプの化合物の他の硫黄含有化合物、特にＨ２Ｓへの加水分解を行い、他の硫黄含有化合物は、次いで、第２の吸着固体、特には、酸化亜鉛または酸化ニッケルタイプのものによって捕捉される、方法が記載されている。
【００２０】
液体の仕込原料、例えば、軽油またはガソリンタイプのものを吸着または化学吸着タイプの方法を用いて脱硫する方法も挙げられ得る。
【００２１】
例えば、特許文献４には、液体炭化水素留分を脱硫するためのモレキュラーシーブの使用であって、痕跡量の湿気を含有するパージガスを用いた熱再生工程を伴う、使用が記載されている。
【００２２】
特許文献５には、接触分解（ＦＣＣ）に由来するガソリンを脱硫するための方法であって、ガソリンを、少なくともチオフェンを含有する軽質フラクションと、重質フラクションとに蒸留する工程を含み、軽質留分は、フォージャサイト（faujasite）Ｘタイプモレキュラーシーブによる液相吸着法を用いて脱硫され、重質留分は、第VIII族からの少なくとも１種の元素（クロム、モリブデンおよびタングステンによって構成される群から選択される元素）を少なくとも一部硫化物の形態で含む触媒による従来の水素化処理法によって脱硫される、方法が記載されている。
【００２３】
特許文献６には、酸化亜鉛および金属性ニッケル等の固体を用いて硫黄含有不純物、特にＨ２Ｓ、ＣＯＳおよび軽質チオール等を含有する天然ガスを脱硫した後に、その合成ガスへの変換を行うことが記載されている。
【００２４】
特許文献７には、ニッケルベースの触媒を用いて炭化水素仕込原料を脱硫して精製流出物を得る方法であって、硫黄はニッケルと反応して、硫化ニッケルを形成する、方法が記載されている。
【００２５】
特許文献８には、炭化水素留分、特にガソリンまたは軽油を脱硫する方法でカルシウム塩（スルファート、シリカート、ホスファート、アルミナート）と結合された、銅、コバルト、ニッケル、マンガンをベースとする金属性の促進剤を用いる、方法が記載されている。
【００２６】
特許文献９には、水素の製造を目的として炭化水素仕込原料を脱硫する方法であって、硫黄含有化合物を、穏やかな温度で操作してゼオライト、炭（coal）、活性アルミナ、粘土、シリカ−アルミナ型の第１の固体上へ吸着させ、次いで、高温で操作してニッケルベースの固体上に吸着させることによる、方法が記載されている。
【００２７】
特許文献１０には、遷移金属カチオン（Ｃｕ、Ａｇ）により交換されたＹゼオライト等のミクロ孔固体の使用を使用して、π−コンプレックス化現象（π-complexing phenomenon）を介してガソリン等の液体炭化水素留分の脱硫を行うことが記載されている。
【００２８】
特許文献１１には、銅酸化物および還元金属促進剤を使用して、炭化水素仕込原料の脱硫を行うことが特許請求されている。
【００２９】
最後に、特許文献１２には、液体炭化水素仕込原料、例えば、ガソリンまたは軽油を脱硫する方法であって、酸素含有流出物、例えばメタノール、エタノールまたはＭＴＢＥの存在下にニッケルを用いる、方法が特許請求されている。
【先行技術文献】
【特許文献】
【００３０】
【特許文献１】国際公開第０３／０６２１７７号パンフレット
【特許文献２】米国特許出願公開第２００５／０１０９２０６号明細書
【特許文献３】米国特許出願公開第２００６／０１３１２１６号明細書
【特許文献４】米国特許第３６２０９６９号明細書
【特許文献５】米国特許出願公開第２００７／２６１９９３号明細書
【特許文献６】米国特許第５８８２６１４号明細書
【特許文献７】米国特許第６１５９２５６号明細書
【特許文献８】米国特許第６４２８６８５号明細書
【特許文献９】米国特許出願公開第２００４／００９１７５３号明細書
【特許文献１０】米国特許出願公開第２００３／０１６３０１３号明細書
【特許文献１１】米国特許出願公開２００３／０１８３８０３号明細書
【特許文献１２】米国特許出願公開２００２／０１３９７１８号明細書
【発明の概要】
【発明が解決しようとする課題】
【００３１】
（発明の簡単な説明）
本発明は、酸素含有化合物、炭化水素含有化合物および硫黄含有有機化合物を含む仕込原料を脱硫する方法であって、酸化鉄または酸化亜鉛と、２０重量％超の亜鉛フェライトとを含む捕捉塊上に硫黄を捕捉することによる、方法に関する。
【課題を解決するための手段】
【００３２】
（発明の詳細な説明）
本発明は、酸素含有化合物、好ましくはメタノールおよび／またはエタノールと、炭化水素含有化合物と、硫黄含有有機化合物、好ましくは脂肪族性、環状および／または芳香族性の硫黄含有化合物とを含む仕込原料を脱硫する方法であって、酸化鉄または酸化亜鉛と、２０重量％超の亜鉛フェライトとを含む捕捉塊上に硫黄を捕捉することによる、方法に関する。この方法は、水素の存在下、２００〜４００℃の範囲の温度で操作される。
【００３３】
捕捉塊は、２０重量％超、より好ましくは５０重量％超、より好ましくは８０重量％超、一層より好ましくは９８重量％超、一層より好ましくは９９．５重量％超の亜鉛フェライトを含む。
【００３４】
圧力は、一般的には０．２〜３．５ＭＰａの範囲、好ましくは０．５〜３ＭＰａの範囲、一層より好ましくは０．５〜１．５ＭＰａの範囲である。処理されるべき仕込原料の毎時空間速度は、一般的には０．１〜１０ｈ−１の範囲、好ましくは０．５〜５ｈ−１の範囲である。処理される液体仕込原料の毎時空間速度（hourly space velocity：ＨＳＶ）は、固体化合物の容積にわたる処理される液体仕込原料の容積流量として定義される。水素／仕込原料の容積比は、一般的には５〜５００の範囲、好ましくは５０〜３００の範囲である。水素の流量および処理されるべき液体仕込原料の流量は、通常の条件下に与えられる。
【００３５】
本発明の方法は、仕込原料の硫黄含有量を低減させ、連続的な水素製造反応において用いられる単数種または複数種の触媒の不活性化の現象を制限することができる。
【００３６】
これらの仕込原料中に存在する硫黄は、基本的には、天然ガス凝縮液、ガソリン、ナフサ、軽油または硫黄含有化合物を含む任意の炭化水素留分タイプの変性剤に由来する。酸素含有化合物を含む仕込原料中の変性剤の量は、一般的には１〜１０重量％の範囲、より頻繁には１〜５重量％の範囲または１〜２重量％の範囲である。前記変性剤中の硫黄含有量は、１〜５０００ｐｐｍ硫黄当量の範囲、より一般的には１０〜５００ｐｐｍＳの範囲、さらには１０〜１００ｐｐｍＳの範囲である。
【００３７】
変性剤の性質に応じて、硫黄含有化合物の性質が変わり得る。天然ガス凝縮液の場合、それらは、基本的には、軽質チオール、例えば、メチル、エチル、プロピルまたはブチルチオール、並びにそれらの異性体および置換誘導体またはテトラヒドロチオフェン（tetrahydrothiophene：ＴＨＴ）等の芳香剤としても加えられてよい化合物である。ガソリンの場合、硫黄含有化合物は、例えば４〜１０個の炭素原子を含む線状（linear）、分枝状または環状のチオール、並びに芳香族硫黄含有化合物、例えばチオフェンおよびそのモノまたはジメチル化誘導体またはベンゾチオフェンおよびそのモノ−またはジ−メチル化誘導体であり得る。軽油の場合、硫黄含有化合物は、基本的には、芳香族化合物、例えば、ベンゾチオフェンおよびそのモノ−またはジ−メチル化誘導体およびジベンゾチオフェンおよびそのモノ−またはジ−メチル化誘導体、特に４，６−ジメチルジベンゾチオフェンである。
【００３８】
脱硫操作は、好ましくは、気相中で行われる。バリエーションにおいて、それは、液相中で行われ得る。これは、反応温度がアルコールおよび水素の混合物の臨界温度より低い時の場合である。
【００３９】
本発明の捕捉塊は、硫黄含有有機分子、特に、従来の水素化脱硫操作にとって手に負えないと考えられる分子、例えば、アルキル化されたベンゾ−またはジベンゾ−チオフェンを捕捉する。
【００４０】
亜鉛フェライトタイプの混合酸化物は、一般的には、共沈およびその後の焼成によって得られる。調製方法は、促進剤として作用する第２の相の含浸のための中間工程を必要としない。亜鉛フェライト混合酸化物は１０ｍ２／が未満の比表面積を有してさえ活性である。亜鉛フェライトをベースとする活性塊の本発明の合成は、硫黄含有分子に関してこの固体の高い反応性に必要とされる大きな比表面積を作り上げることを目的とする洗練された手順を必要としない。調製方法は、酸化物を活性にするための還元工程を必要とせず、促進剤（例えば鉄または銅の酸化物）の酸化物上への分散工程を必要としない。還元工程（例えば水素中）は、一般的に、反応の発熱性のため、工業スケールで固定床において行うことが困難である。
【００４１】
しかしながら、水素中の還元のための先行工程も、本発明の範囲内である。この工程のための典型的な条件は、例えば、３００〜４００℃の範囲の温度および例えば１気圧〜１０バールの範囲の圧力であるだろう。
【００４２】
混合型亜鉛フェライトタイプの酸化物を調製する方法は一般的には以下の工程を包含する：
・塩基の存在下に、６．１〜６．９の範囲のｐＨ、３０〜５０℃の範囲の温度において亜鉛（II）および鉄（III）前駆体塩の混合物を共沈させる工程；
・得られた沈殿物のろ過のための工程；
・１２〜２４時間の範囲の期間にわたって、１２５〜１７５℃の範囲の温度で乾燥させるための工程；
・酸素の存在下に、６００〜７００℃の範囲の温度で、１〜３時間の範囲の期間にわたって焼成するための工程。
【００４３】
本発明において提案された固体は、活性であるために水素による先行活性化のための工程を必要としない。
【００４４】
バリエーションにおいて、亜鉛フェライトは、担体、例えばアルミナ上に担持させられ得る。
【００４５】
それ故に、アルミナ含有量は、好ましくは、８０重量％未満である。
【００４６】
式ＺｎＦｅ２Ｏ４を有する亜鉛フェライトは、一般的に、フランクリンタイプの結晶構造を有する。
【００４７】
亜鉛フェライトの結晶サイズは、一般的には２０〜５０００Åの範囲、好ましくは１００〜１０００Åの範囲である。
【００４８】
ＢＥＴ法に従う７７Ｋの窒素吸着技術を用いて測定される亜鉛フェライトの比表面積は、一般的には２〜１０ｍ２／ｇの範囲である。亜鉛フェライトは、１０ｍ２／ｇ未満の比表面積について活性である。亜鉛フェライトは、粉体、小球または押出物の形態で用いられ得る。亜鉛フェライトは、好ましくは、固定床中で操作されるが、移動床を用いて操作することも可能である。
【００４９】
ＢＪＨ法またはそのバリエーションを用いる同じ窒素吸着技術によって測定される亜鉛フェライトのミクロ孔およびメソ孔の容積は、例えば、０．１５ｃｍ３／ｇ未満である。
【００５０】
水銀圧入および押出技術（これも当業者に周知である）を用いて測定される亜鉛フェライトのマクロ孔容積は、０．０２５ｃｍ３／ｇ未満である。
【００５１】
これらの特徴化技術は、例えば、S Lowellらによる著書「Characterization of Porous Solids and Powder: Surface Area， Pore Size and Density」，Kluver Academic Publishers，２００４において記載された。
【発明を実施するための形態】
【００５２】
（実施例）
（実施例１：亜鉛フェライトタイプの固体吸着剤の調製）
吸着剤は、硝酸亜鉛（II）、硝酸鉄（III）の水溶液と、塩基性化剤としてのアンモニアの水溶液との混合物の沈殿によって調製された。硝酸塩溶液中、亜鉛および鉄の重量による濃度は、それぞれ、１３ｇ／Ｌおよび２２．５ｇ／Ｌであった。沈殿剤の重量による濃度は２２５ｇ／Ｌであった。
【００５３】
合成の開始時に、水の開始物は、ジャケット付きボロシリケートガラス反応器に導入され、次いで、プロペラタイプのロータによって供給される約１５０Ｗ／ｍ３の攪拌出力で４０℃に加温された。前駆体および塩基が、次いで、導入速度および合成期間を調節するためのポンプシステムを介して反応器に導入された。ｐＨは、塩基のポンプの流量によって制御された；それは、共沈を通して６．５±０．２に一定に維持された。
【００５４】
反応の間、約７５Ｗ／ｍ３の攪拌出力が反応媒体に適用され、４０℃±２℃の温度が、恒温槽を用いて反応器内で維持された。
【００５５】
合成の終了時に、沈殿物は、ブフナーフラスコを通して熱時ろ過された。４５分間にわたってろ過した後に得られた湿気のあるケーキ状物は、１８時間にわたって１５０℃の温度でオーブン乾燥させられた。得られた固体は、次いで、分子酸素の存在下に６５０℃の温度で２時間にわたって焼成された。
【００５６】
得られた固体は、Bragg-Brentanoタイプの粉体回折計を用いるＸ線回折によってθ−θの構成において特徴付けられた。記録条件は以下の通りであった：対陰極電圧は、３５ｋＶに調節され、対陰極フィラメント中の強度は、３５ｍＡに固定され、サンプリング間隔は０．０５°２θであり、間隔当たりの計測時間は、５秒に固定され、角度領域は２〜７２°２θであった。本発明者らの固体について得られた実験ディフラクトグラムに関して、ピークの位置は、フランクリナイトＺｎＦｅ２Ｏ４（PDF N°00-022-1012）に対応する「Powder Diffraction File」データベースにおいて記録された既知の結晶学的構造の位置に類似していた。例えば、本発明者らの固体についての最も深い実験ピークの位置は、以下の通りであった：２９．９３°２θ−３５．２７°２θ−５６．６１°２θ−６２．１５°２θ。フランクリナイトについて、それらは、２９．９２°２θ−３５．２６°２θ−５６．６３°２θ−６２．２１°２θにあった。格子定数（立方晶系の場合においてａ＝ｂ＝ｃ）は同一、すなわち、８．４４Åに等しかった。本発明者らの固体について、平均の亜鉛フェライト結晶サイズは４１０±４０Åであった。
【００５７】
Ｘ線蛍光を用いた半定量分析も、本発明者らの合成された固体について行われた。５５０℃、４時間で行われた強熱減量についての修正（ＬＯＩ＝０．３％）の後に得られた含有量により、以下の含有量の結果が得られた：重量％Ｆｅ＝４２．４８±０．７４％および重量％Ｚｎ＝２３．１８±０．７８％。
【００５８】
最後に、固体によって作り上げられた比表面積は、標準ASTM D 3363-84またはNFX 11-621を用いた低温窒素容積測定によって評価された：それは、６±１ｍ２／ｇに等しかった。
【００５９】
（実施例２：５％のヘキサンおよび６０ｐｐｍＳのブタンチオールにより変性された９５％エタノールのモデル仕込原料の亜鉛フェライト上の化学吸着による脱硫）
第２の実施例は、固定床タイプの反応器での固体の使用を記載する。実施例１に記載されたようにして製造された粉体の形態の１２グラムの固体が、内径１ｃｍおよび有効体積９ｃｍ３を有するカラムに導入された。固体の密度に応じて、石英ウールおよび試験固体に等価な粒度分布を有する不活性物質が、反応器に対称的に加えられた。カラムは、温度調節されたオーブン中に置かれた。試験の前に、固体は、最初に、水素の流れ（５．７ｎＬ／時）の中、高温３８０℃、７バールの圧力で１２時間にわたって還元された。冷却の後、オーブンの温度は２５０℃にされた。
【００６０】
温度調節は、外部調節であり、カラム壁の温度が測定され、このことは、カラム中にサーモウェル（thermowell）なしで操作が行われ得、カラム中の優先進路が回避され得ることを意味する。
【００６１】
排出される流出物は、温度保持され、オンライン分析モニタリングのためのサンプリングループを用いて除去された。化合物は、ＦＩＤ検出およびＰＦＰＤ分析機を用いるガスクロマトグラフィーによって分析された。
【００６２】
エタンによって構成されたモデル液体仕込原料が、Gilsonシリンジポンプを用いて４ｈ−１のＨＳＶで供給され、次いで、専用の装置を用いて水素の存在中で揮発させられ、次いで、反応器に注入された。反応器内の圧力は、９バールであり、反応器入口における水素／仕込原料の比は４２０であった。
【００６３】
仕込原料が吸着剤と接触し始めてすぐに、反応器からの流出物中の硫黄含有量におけるみかけ上即時の降下が、５重量ｐｐｍ未満の値まで観察された。反応器出口における時間の関数としての硫黄のプロファイルは、その時、一定の１ｍｇ／Ｌ未満のままであり、その後、急進展の現象が起こり、このことは、吸着剤が完全に硫黄で飽和した時の、入口における硫黄濃度の値への硫黄の濃度上昇に対応する。急進展の前に、ガスクロマトグラフィーのＰＦＰＤ検出器によって痕跡量の硫黄も検出され得なかった。
【００６４】
固体をベースとする亜鉛フェライトの性能を示す２つのパラメータは、記載された例において区別され得る：
・動的容量（dynamic capacity）；これは、急進展の直前に吸着剤上に捕捉された硫黄の量に対応する。用いられた操作条件下に、亜鉛フェライトベースの吸着剤の動的硫黄容量は９重量％であった；
飽和容量（saturation capacity）：これは、飽和後に測定される吸着剤の最大硫黄容量に対応する。用いられた操作条件下に、亜鉛フェライトベースの吸着剤の硫黄飽和容量は１４重量％であった。